Procédé de production d’un polyester, comprenant : a) une étape d'estérification d’un mélange comprenant un monomère A de formule 1 et un monomère B de formule 2 ou un monomère A de formule 1, un monomère B de formule 2 et de l'acide isophtalique, pour obtenir un intermédiaire oligomérique, formule 1 [Chem 11] formule 2 dans lesquelles R 1 est choisi dans le groupe constitué de : -(CH 2 ) n -, avec n un nombre entier compris entre 2 et 4, -(CH 2 -CHR 2 )-, avec R 2 choisi parmi des groupements alkyles linéaires ou ramifiés, comprenant entre 1 et 6 atomes de carbone (C1-C6), et un groupement phényl ; b) une étape de polycondensation de l’intermédiaire oligomérique. Procédé selon la revendication 1, dans lequel le mélange de l’étape a) comprend le monomère A et le monomère B ou le monomère A, le monomère B et de l’acide isophtalique dans un ratio molaire (méta- / [méta- + para-]) des motifs méta- par rapport à l’ensemble des motifs aromatiques présents dans le mélange, compris entre 0,1 et 10,0% molaire, de préférence entre 0,25 et 7,0% molaire, préférentiellement entre 0,5 et 5,0% molaire. Procédé selon la revendication 1 ou 2, dans lequel R 1 est un groupement éthyle. Procédé selon l’une des revendication 1 à 3, dans lequel le mélange de l’étape a) comprend un monomère C de formule 3, formule 3 [Chem 13] dans laquelle : R 3 est choisi dans le groupe constitué par : le groupement R 1 , un groupement –(CH 2 ) n -(O-(CH 2 ) n ) m - , avec m et n des nombres entiers, m étant compris entre 1 et 4, de préférence égal à 1 ou 2, et n étant compris entre 2 et 4, de préférence égal à 2, un groupement -(CH 2 -CH(CH 3 ) 2 -CH 2 )-, et un groupement -CH 2 -C 6 H 10 -CH 2 -, R 4 est choisi dans le groupe constitué par : un groupement –(CH 2 ) n -(O-(CH 2 ) n ) m - , avec m et n des nombres entiers, m étant compris entre 1 et 4, de préférence égal à 1 ou 2, et n étant compris entre 2 et 4, de préférence égal à 2, un groupement -(CH 2 -CH(CH 3 ) 2 -CH 2 )- et un groupement -CH 2 -C 6 H 10 -CH 2 -. Procédé selon la revendication 4, dans lequel le mélange de l’étape a) comprend le monomère C présent dans un ratio molaire du monomère C par rapport à l'ensemble des monomères A et C présents dans le mélange de l’étape a), compris entre 0,05 et 10,00 % mol, de préférence 0,10 et 10,00 % mol, préférentiellement entre 0,25 et 7,00 % mol, de manière préférée entre 0,50 et 5,00 % mol. Procédé selon l’une des revendications précédentes, dans lequel le mélange de l’étape a) comprend un diacide carboxylique autre que l’acide isophtalique, tel que l’acide téréphtalique, ou un ses diesters de dialkyle, comme son diester de diméthyle, par exemple le diméthyl téréphtalate, et/ou au moins un diol, de préférence choisi parmi l’éthylène glycol, le diéthylène glycol, le butylène glycol, le cyclohexane diméthanol, le néopentyl glycol ou leurs mélanges, le diol préféré étant l’éthylène glycol. Procédé selon l’une des revendications précédentes, dans lequel l’étape a) est mise en œuvre à une température comprise entre 150 et 350°C, de préférence entre 200 et 300°C, de manière préférée entre 250 et 285°C. Procédé selon l’une des revendications précédentes, dans lequel l’étape a) est mise en œuvre à une pression entre 0,05 et 1,0 MPa, de préférence entre 0,1 et 0,5 MPa. Procédé selon l’une des revendications précédentes, dans lequel l’étape b) comprend une ou plusieurs sous-étape(s) de polycondensation, par exemple au moins une sous-étape de polycondensation en phase liquide ou fondue, suivie éventuellement d’au moins une sous-étape de polycondensation en phase solide. Procédé selon l’une des revendications précédentes, dans lequel l’étape b) met en œuvre au moins une section de polymérisation, opérée en phase liquide ou fondue, à une température supérieure à la température à laquelle l’étape a) est mise en œuvre, de préférence à une température comprise entre 190 et 400°C, préférentiellement entre 220 et 350°C, de manière préférée entre 265 et 300°C, et de préférence à une pression entre 0,01 et 100,0 kPa, de préférence entre 0,05 et 10,00 kPa. Procédé selon l’une des revendications précédentes, dans lequel l’étape b) est mise en œuvre en présence d’un catalyseur de polymérisation, de préférence à base d’antimoine, de titane, de germanium, d’aluminium, de l’acétate de zinc, de l’acétate de calcium et/ou de l’acétate de manganèse.